(57)【要約】【課題】  本発明は、高品位で、孔閉塞性と耐熱破膜性と熱収縮とを同時に改善したポリオレフィン製微多孔膜を提供することを目的とする。【解決手段】  所定のポリエチレンを必須成分とし、分子量1万以下の割合が８〜６０ｗｔ％、Ｍｖが１０万〜２００万、気孔率が２０〜９５％、１００℃の熱収縮率が１０％以下であることを特徴とするポリオレフィン製微多孔膜。【選択図】  選択図なし【特許請求の範囲】
【請求項１】
分子量１万以下の量比が８〜６０ｗｔ％で、重量平均分子量（Ｍｗ）と数平均分子量（Ｍｎ）との比Ｍｗ／Ｍｎが１１以上１００以下で、粘度平均分子量（Ｍｖ）が１０万以上１００万以下のポリエチレン（ＰＥＡ）と、Ｍｗ／Ｍｎが１以上１０以下で、Ｍｖが５０万以上１０００万以下のポリエチレン（ＰＥＢ）を必須成分とし、分子量１万以下の量比が８〜６０ｗｔ％、Ｍｖが１０万〜２００万、気孔率が２０〜９５％、１００℃の熱収縮率が１０％以下であることを特徴とするポリオレフィン製微多孔膜。
【請求項２】
ＰＥＡが５０〜９７ｗｔ％、ＰＥＢが３〜５０ｗｔ％であることを特徴とする請求項１に記載のポリオレフィン製微多孔膜。
【請求項３】
１００℃以上１２５℃未満の温度にて０．６〜０．９の緩和率で熱固定を行うことにより得られることを特徴とする請求項１或いは２に記載のポリオレフィン製微多孔膜。
【請求項４】
ポリマー材料と可塑剤或いはポリマー材料と可塑剤と無機剤とを溶融混練し押出し、延伸と可塑剤抽出或いは延伸と可塑剤抽出と無機剤抽出を実施した後に、熱固定することにより得られることを特徴とする請求項１〜３のいずれかに記載のポリオレフィン製微多孔膜。
【発明の詳細な説明】
【技術分野】
【０００１】
本発明は、物質の分離、選択透過、及び電池やコンデンサーなど電気化学反応装置の隔離材等として広く使用されている微多孔膜に関し、特にリチウムイオン電池用セパレータとして好適に使用される、ポリオレフィン製微多孔膜に関する。
【背景技術】
【０００２】
ポリオレフィン製微多孔膜は、種々の物質の分離や選択透過及び隔離材等として広く用いられており、用途例としては、精密ろ過膜、コンデンサー用セパレータ、電池用セパレータなどが挙げられる。これらの用途において、ノート型パーソナルコンピュータや携帯電話、デジタルカメラなどに広く使用されているリチウムイオン電池用のセパレータとして、特に好適に使用されている。その理由としては、膜の機械強度や透過性のような特性に加えて、孔閉塞性と耐熱性を有していることが挙げられる。
孔閉塞性とは、電池内部が過充電状態などで過熱した時に、溶融して孔閉塞し、電池反応を遮断することにより、電池の安全性を確保する性能のことであり、孔閉塞の生じる温度は低いほど、安全性への効果は高いとされている。また、耐熱性とは、高温下でも電極間の絶縁を保持するために形状を保持する性能のことであり、高温下で低収縮であること、破膜しないことが求められている。
【０００３】
本出願人は、特許文献１〜３で、共重合ポリエチレンや低密度ポリエチレンなど、低融点のポリエチレンを一部或いは全ての成分として使用することにより孔閉塞性を改善した微多孔膜を提案した。これらの方法では、孔閉塞性については改善の方向にあるが、耐熱性については低下することが懸念された。
特許文献４〜６では、ワックスを添加した微多孔膜が提案されている。これらの方法でも、孔閉塞性については改善の方向にあるが、原料の均一性が悪くなるため、未溶融物が残存するなど膜品位には良くない方向である。また、これらの方法では耐熱性の悪化も避けられないと推定される。
【０００４】
特許文献７〜９で、また本出願人による特許文献１０〜１２では、二段重合ポリエチレンの単独使用、或いは分子量の高い単段重合ポリエチレンと分子量の低い単段重合ポリエチレンのブレンド使用による微多孔膜が提案されている。分子量の高いポリエチレン成分は耐熱性改善に効果的であり、分子量の低いポリエチレン成分は孔閉塞性改善に効果的であるため、これらの方法では、孔閉塞性と耐熱性をある程度同時に改善することが可能である。しかし、これらの方法による上記性能の同時改善方向は、低分子量成分と高分子量成分が乖離方向であるため、原料の均一性が悪くなり、膜品位には良くない方向である。
【特許文献１】特許３１１３２８７号公報
【特許文献２】特開２００３−２１７５５４号公報
【特許文献３】特開２００３−２３１７７２号公報
【特許文献４】特開平８−２０６５９号公報
【特許文献５】特開平１０−１７７０２号公報
【特許文献６】特開平１１−１０６５３３号公報
【特許文献７】特許２６５７４３１号公報
【特許文献８】特許３００９４９５号公報
【特許文献９】特開平１１−９２５８７公報
【特許文献１０】特許２７９４１７９号公報
【特許文献１１】特許３３０５００６号公報
【特許文献１２】特許３２５８７３７号公報
【発明の開示】
【発明が解決しようとする課題】
【０００５】
本発明は、従来のポリオレフィン製微多孔膜が有する特性を低下させることなく、また膜品位を保持しつつ、孔閉塞性、耐熱破膜性および熱収縮を同時に改善したポリオレフィン製微多孔膜を提供することを目的とする。
【課題を解決するための手段】
【０００６】
本発明は、前記課題を解決したものである。即ち、本発明は、下記の通りである。
（１）分子量１万以下の量比が８〜６０ｗｔ％で、重量平均分子量（Ｍｗ）と数平均分子量（Ｍｎ）との比Ｍｗ／Ｍｎが１１以上１００以下で、粘度平均分子量（Ｍｖ）が１０万以上１００万以下のポリエチレン（ＰＥＡ）と、Ｍｗ／Ｍｎが１以上１０以下で、Ｍｖが５０万以上１０００万以下のポリエチレン（ＰＥＢ）を必須成分とし、分子量１万以下の量比が８〜６０ｗｔ％、Ｍｖが１０万〜２００万、気孔率が２０〜９５％、１００℃の熱収縮率が１０％以下であることを特徴とするポリオレフィン製微多孔膜。
（２）ＰＥＡが５０〜９７ｗｔ％、ＰＥＢが３〜５０ｗｔ％であることを特徴とする（１）に記載のポリオレフィン製微多孔膜。
（３）１００℃以上１２５℃未満の温度にて０．６〜０．９の緩和率で熱固定を行うことにより得られることを特徴とする（１）或いは（２）に記載のポリオレフィン製微多孔膜。
（４）ポリマー材料と可塑剤或いはポリマー材料と可塑剤と無機剤とを溶融混練し押出し、延伸と可塑剤抽出或いは延伸と可塑剤抽出と無機剤抽出を実施した後に、熱固定することにより得られることを特徴とする（１）〜（３）のいずれかに記載のポリオレフィン製微多孔膜。
【発明の効果】
【０００７】
本発明のポリオレフィン製微多孔膜は、従来のポリオレフィン製微多孔膜と比較して、孔閉塞性、耐熱破膜性および熱収縮を同時に改善している。そのため、本発明の微多孔膜を電池セパレータに使用することにより、電池安全性を改善することが可能である。
【発明を実施するための最良の形態】
【０００８】
以下に本発明の好ましい形態を詳述する。分子量１万以下の量比及び重量平均分子量（Ｍｗ）と数平均分子量（Ｍｎ）との比Ｍｗ／Ｍｎは、ＧＰＣ測定によって求められる。またＭｖは、デカリン溶媒における１３５℃での極限粘度［η］を求めることにより算出される。ＭｗはＭｖとほぼ同一の値を示すが、本願では平均分子量の規定としてＭｖを用いた。
本発明のポリオレフィン製微多孔膜を構成するポリエチレンであるＰＥＡ及びＰＥＢについて説明する。
ＰＥＡの分子量１万以下の量比は、孔閉塞性の観点より８ｗｔ％以上であり、１０ｗｔ％以上であることが好ましい。また、熱収縮の観点より６０ｗｔ％以下であり、５０ｗｔ％以下であることが好ましい。ＰＥＡのＭｗ／Ｍｎは、孔閉塞性及びＰＥＢとの均一性の観点より１１以上１００以下である。ＰＥＡのＭｖは、ＰＥＢとの均一性の観点より１０万以上１００万以下であり、１５万以上８０万以下が好ましい。ＰＥＡは多段重合によって好適に得られ、生産性の良さ及び入手の容易性の観点より、二段重合品が好ましい。
【０００９】
ＰＥＢのＭｗ／Ｍｎは、ＰＥＡとの均一性の観点より１以上１０以下であり、５以上１０以下が好ましい。ＰＥＢのＭｖは熱破膜性の観点より５０万以上であり、１００万以上が好ましく、１５０万以上がさらに好ましい。また、ＰＥＡとの均一性の観点より１０００万以下であり、７００万以下が好ましく、５００万以下がさらに好ましい。ＰＥＢは単段重合によって好適に得られる。
ＰＥＡ、ＰＥＢ共に、それぞれ１種類以上を用いることができる。また、いずれのポリエチレンも、ホモポリマー、コポリマーいずれも使用可能である。コポリマーのポリエチレンを選択する場合、熱収縮の観点より、コモノマーの含量は２モル％以下であることが好ましく、１モル％以下であることがより好ましく、０．６モル％以下であることがさらに好ましい。コモノマーとしては、プロピレン、１-ブテン、１-ペンテン、１-ヘキセン、４-メチル-１-ペンテン、１-オクテン、１-デセン、１-ドデセン、１-テトラデセン、１-ヘキサデセン、１-オクタデセン、及び１-エイコセンなどのα―オレフィンコモノマーや、シクロペンテン、シクロヘキセン、シクロヘプテン、ノルボルネン、５-メチル-２-ノルボルネン、テトラシクロドデセン、及び２-メチル-１．４，５．８-ジメタノ-１，２，３，４，４ａ，５，８，８ａ-オクタヒドロナフタレンなどの環状オレフィンコモノマーや、一般式ＣＨ2＝ＣＨＲ（式中Ｒは炭素数６〜２０のアリール基である。）で表わされるスチレン、ビニルシクロヘキサン等の化合物や、１，３-ブタジエン、１，４-ペンタジエン、１，５-ヘキサジエン、１，４-ヘキサジエン、１，６-オクタジエン、１，７-オクタジエン及びシクロヘキサジエンなど炭素数４〜２０の直鎖状、分岐状または環状のジエンなどが挙げられるが、α―オレフィンコモノマーであることが好ましい。
【００１０】
また、ＰＥＡ及びＰＥＢの触媒としては、チーグラー・ナッタ系触媒、フィリップス系触媒、メタロセン触媒などが挙げられる。
ＰＥＡの全膜構成材料に占める割合は、孔閉塞性と製膜性の観点より、５０ｗｔ％以上が好ましく、６０ｗｔ％以上がさらに好ましい。また、９７ｗｔ％以下が好ましく、９５ｗｔ％以下がさらに好ましい。ＰＥＢの割合は、熱破膜性と製膜性の観点より、３ｗｔ％以上が好ましく、５ｗｔ％以上がさらに好ましい。また、５０ｗｔ％以下が好ましく、４０ｗｔ％以下がさらに好ましい。
本発明のポリオレフィン製微多孔膜の分子量１万以下の量比は、孔閉塞性の観点より８ｗｔ％以上であり、１０ｗｔ％以上であることが好ましい。また、熱収縮の観点より６０ｗｔ％以下であり、５０ｗｔ％以下であることが好ましい。
【００１１】
本発明のポリオレフィン製微多孔膜のＭｖは、耐熱性、膜強度、及び製膜性の観点より１０万以上であり、２０万以上が好ましく、３０万以上がより好ましく、４０万以上がさらに好ましい。また、孔閉塞性、製膜性の観点より２００万以下であり、１５０万以下が好ましく、１００万以下がさらに好ましい。
本発明のポリオレフィン製微多孔膜の気孔率は、透過性の観点から２０％以上であり、好ましくは２５％以上であり、より好ましくは３０％以上であり、さらに好ましくは３５％以上である。また、膜強度の観点から９５％以下であり、好ましくは８０％以下であり、より好ましくは７０％以下であり、さらに好ましくは６０％以下である。
【００１２】
本発明のポリオレフィン製微多孔膜の厚みは、膜強度の観点より３μｍ以上が好ましく、５μｍ以上がより好ましい。また、透気度の観点より１００μｍ以下が好ましく、５０μｍがより好ましい。
本発明のポリオレフィン製微多孔膜の透気度は、１ｓｅｃ以上が好ましく、５０ｓｅｃ以上がさらに好ましい。また、透過性の観点から２０００ｓｅｃ以下が好ましく、１０００ｓｅｃ以下がさらに好ましい。
本発明のポリオレフィン製微多孔膜の突刺強度は、０．７〜２０．０Ｎ／２０μｍが好ましく、２．５〜２０．０Ｎ／２０μｍがさらに好ましい。突刺強度が低いと、電池セパレータとして使用される場合、電極材等の鋭利部が微多孔膜に突き刺さり、ピンホールや亀裂が発生しやすくなるので、突刺強度は高いことが好ましい。
【００１３】
本発明のポリオレフィン製微多孔膜の孔閉塞温度は、電池昇温時の安全性確保の観点から、２０℃／ｍｉｎの高速昇温条件下において、１４０℃以下が好ましく、１３８℃以下がさらに好ましい。熱破膜温度は、電池昇温時の安全性確保の観点から、２０℃／ｍｉｎの高速昇温条件下において、１５０℃より高いことが好ましく、１５３℃以上がさらに好ましく、１５５℃以上がもっとも好ましい。熱収縮率は、電池昇温時の安全性確保の観点から、１００℃条件において、１０％以下であり、８％以下であることが好ましい。また、孔閉塞後のＴＤ熱収縮力も、電池昇温時の安全性確保の観点から、１５０℃において、破膜することなく、１５０ｋＰａ以下が好ましく、１２０ｋＰａ以下がさらに好ましい。
本発明のポリオレフィン製微多孔膜では、孔閉塞性と耐熱破膜性と熱収縮を同時に改善している。
【００１４】
次に、本発明の微多孔膜の製造方法の好ましい例を説明する。
本発明の微多孔膜は、ポリマー材料と可塑剤或いはポリマー材料と可塑剤と無機剤とを溶融混練し押出し、延伸と可塑剤抽出或いは延伸と可塑剤抽出と無機剤抽出を実施した後に、熱固定することによって得ることができる。
本発明で使用される無機剤としては、例えばシリカ、アルミナ、酸化チタン、炭酸カルシウムなどが挙げられる。
可塑剤は、ポリオレフィン材料と混合した際に、その融点以上において均一溶液を形成しうる不揮発性溶媒を指す。例えば、流動パラフィンやパラフィンワックス等の炭化水素類、ジ-２-エチルヘキシルフタレート（ＤＯＰ）、ジイソデシルフタレート、ジヘプチルフタレートなどが挙げられる。
溶融混練される全混合物中に占める可塑剤と無機剤との合計重量割合は、膜の透過性と製膜性の観点より２０〜９５ｗｔ％が好ましく、３０〜８０ｗｔ％がさらに好ましい。
溶融混練時の熱劣化とそれによる品質悪化を防止する観点より、酸化防止剤を配合することが好ましい。酸化防止剤の濃度は、全ポリオレフィン重量に対して、０．１ｗｔ％以上が好ましく、０．２ｗｔ％以上がさらに好ましい。また５．０ｗｔ％以下が好ましく、３．０ｗｔ％以下がさらに好ましい。
【００１５】
酸化防止剤としては、１次酸化防止剤であるフェノール系酸化防止剤が好ましく、２，６-ジ-ｔ-ブチル-４-メチルフェノール、ペンタエリスリチル-テトラキス-［３-（３，５-ジ-ｔ-ブチル-４-ヒドロキシフェニル）プロピオネート］、オクタデシル-３-（３，５-ジ-ｔ-ブチル-４-ヒドロキシフェニル）プロピオネート等が挙げられる。なお、２次酸化防止剤も併用して使用可能であり、トリス（２，４-ジ-ｔ-ブチルフェニル）フォスファイト、テトラキス（２，４-ジ-ｔ-ブチルフェニル）-４，４-ビフェニレン-ジフォスフォナイト等のリン系酸化防止剤、ジラウリル-チオ-ジプロピオネート等のイオウ系酸化防止剤などが挙げられる。
【００１６】
ＰＥＡとＰＥＢ以外のポリオレフィンを、本発明の要件を損なわない範囲で、併用することも可能である。例えば、ポリエチレン、ポリプロピレン、メチルペンテンコポリマー、エチレン・テトラシクロドデセン共重合体やエチレン・ノルボルネン共重合体などの環状オレフィンコポリマーなどが挙げられるが、ポリエチレンとポリプロピレンが製膜性の観点より好ましく、それぞれ或いは共に１種類以上を併用することが出来る。また、ポリオレフィン以外のポリマーやその他の有機材料についても、製膜性を損なうことなく、そして本発明の要件及び効果を損なわない範囲で配合することが可能である。
さらに、必要に応じて、ステアリン酸カルシウムやステアリン酸亜鉛等の金属石鹸類、紫外線吸収剤、光安定剤、帯電防止剤、防曇剤、着色顔料などの公知の添加剤も、製膜性を損なうことなく、そして本発明の要件及び効果を損なわない範囲で混合して使用することが出来る。
【００１７】
溶融混練及び押出しの方法として、まず、原材料の一部或いは全部を必要に応じてヘンシェルミキサー、リボンブレンダー、タンブラーブレンダー等で事前混合することが好ましい。少量の場合は、手で撹拌しても良い。次いで、全ての原材料について、一軸押出機、二軸押出機等のスクリュー押出機、ニーダー、ミキサー等により溶融混練し、Ｔ型ダイや環状ダイ等より押出される。
溶融混練時の温度は、均一な溶融物を得るために１４０℃以上が好ましく、３００℃以下が好ましい。また、溶融混練を窒素雰囲気で行うことにより、効果的に酸化劣化を防止することが可能である。本願でいう溶融物には、無機剤抽出工程で抽出可能な未溶融の無機剤を含んでも良い。
また、溶融混練され均一化された溶融物は、膜品位向上のためスクリーンを通過させても良い。
【００１８】
次に、必要に応じてシート成形を行う。シート成形の方法として、溶融混練し押出された溶融物を、圧縮冷却により固化させる。冷却方法として、冷風や冷却水等の冷却媒体に直接接触させる方法、冷媒で冷却したロールやプレス機に接触させる方法等が挙げられるが、冷媒で冷却したロールやプレス機に接触させる方法が、厚み制御が優れる点で好ましい。
続いて、延伸と可塑剤抽出、或いは延伸と可塑剤抽出と無機剤抽出ついては、それらのの順序及び回数については特に制限はない。延伸と可塑剤抽出を行う場合として、延伸→可塑剤抽出、可塑剤抽出→延伸、延伸→可塑剤抽出→延伸などの序列の例が挙げられる。
【００１９】
また、延伸と可塑剤抽出と無機剤抽出を行う場合として、延伸→可塑剤抽出→無機剤抽出、可塑剤抽出→延伸→無機剤抽出、可塑剤抽出→無機剤抽出→延伸、延伸→無機剤抽出→可塑剤抽出、無機剤抽出→延伸→可塑剤抽出、無機剤抽出→可塑剤抽出→延伸、延伸→可塑剤抽出→延伸→無機剤抽出、延伸→可塑剤抽出→無機剤抽出→延伸、などが序列の例として挙げられるが、抽出効率の観点より、無機剤抽出は、可塑剤抽出の後に行うことが好ましい。
用いられる延伸方法としては、ロール延伸機によるＭＤ一軸延伸（ＭＤは機械方向を意味する）、テンターによるＴＤ一軸延伸（ＴＤは機械方向と垂直方向を意味する）、ロール延伸機とテンターの組み合わせによる逐次二軸延伸、同時二軸テンターやインフレーション成形による同時二軸延伸などが挙げられる。延伸倍率はトータルの面倍率で、膜厚の均一性の観点より、８倍以上が好ましく、１５倍以上がさらに好ましく、４０倍以上がもっとも好ましい。
【００２０】
可塑剤抽出における、抽出溶媒としては、膜を構成するポリオレフィンに対して貧溶媒であり、且つ可塑剤に対しては良溶媒であり、沸点が膜を構成するポリオレフィンの融点よりも低いものが望ましい。このような抽出溶媒としては、ｎ-ヘキサンやシクロヘキサン等の炭化水素類、メタノール、エタノール、イソプロパノール等のアルコール類、アセトン、メチルエチルケトン等のケトン類、テトラヒドロフラン等のエーテル類、塩化メチレン、１，１，１-トリクロロエタン等のハロゲン化炭化水素類等の有機溶媒が考えられる。この中から適宜選択し、単独もしくは混合して用いられる。可塑剤抽出においては、これらの抽出溶媒に浸漬することにより可塑剤を抽出する。その後、充分に乾燥させる。
【００２１】
熱固定の方法としては、所定の温度雰囲気で、所定の緩和率で緩和操作を行う。テンターやロール延伸機を利用して行うことができる。緩和操作とは、膜のＭＤ及び／或いはＴＤへの縮小操作のことである。緩和率とは、緩和操作後の膜のＭＤ寸法を操作前の膜のＭＤ寸法で除した値、或いは緩和操作後のＴＤ寸法を操作前の膜のＴＤ寸法で除した値、或いはＭＤ、ＴＤ双方を緩和した場合はＭＤの緩和率とＴＤの緩和率を乗じた値のことである。所定の温度として、熱収縮率の観点より１００℃以上が好ましく、気孔率及び透過性の観点より１２５℃未満が好ましい。所定の緩和率としては、熱収縮率の観点より０．９以下が好ましく、０．８以下であることがさらに好ましい。また、しわ発生防止と気孔率及び透過性の観点より０．６以上であることが好ましい。緩和操作は、ＭＤ、ＴＤ両方向で行っても良いが、ＭＤ或いはＴＤ片方だけの緩和操作でも、操作方向だけでなく操作と垂直方向についても、熱収縮率を低減することが可能である。
【００２２】
また、本発明の効果を損なわない範囲で、電子線照射、プラズマ照射、界面活性剤塗布、化学的改質などの表面処理を必要に応じ施すことが出来る。
本発明で用いた各種物性は、以下の試験方法に基づいて測定した。
（１）分子量１万以下の量比、Ｍｗ／Ｍｎ
ゲルパ−ミエ−ションクロマトグラフィー（ＧＰＣ）の測定より算出した。装置はＷａｔｅｒｓ社製、商標、ＡＬＣ／ＧＰＣの１５０−Ｃ型を用い、東ソー（株）製、商標、ＴＳＫ−ゲルＧＭＨ６−ＨＴの６０ｃｍのカラム２本と昭和電工（株）製、商標、ＡＴー８０７／Ｓカラム１本を直列接続して使用し、１０ｐｐｍのペンタエリスリチル−テトラキス−［３−（３，５−ジ−ｔ−ブチル−４−ヒドロキシフェニル）プロピオネート］を含む１、２、４−トリクロロベンゼンを移動相溶媒として、１４０℃で測定を行った。なお、標準物質として市販の分子量既知の単分散ポリスチレンを用いて検量線を作成した。求められた各試料のポリスチレン換算の分子量分布データに、０．４３（ポリエチレンのＱファクター／ポリスチレンのＱファクター＝１７．７／４１．３）を乗じることにより、ポリエチレン換算の分子量分布データを得た。
【００２３】
（２）粘度平均分子量Ｍｖ
ＡＳＴＭ−Ｄ４０２０に基づき、デカリン溶媒における１３５℃での極限粘度［η］を求める。ポリエチレンのＭｖは次式により算出した。
［η］＝６．７７×１０−４Ｍｖ０．６７
【００２４】
（３）α―オレフィンコモノマー含量（モル％）
13Ｃ−ＮＭＲスペクトルにおいて、コモノマー単位由来のシグナル強度の積分値のモル換算量（Ａ）を、（Ａ）と主モノマー単位由来のシグナル強度の積分値のモル換算量（Ｂ）との和で除して得られた値に１００を乗じることにより、求めた。
例えば、コモノマーとしてプロピレンを用いたコポリマーポリエチレンの場合、下記の構造モデル（１）
【００２５】
【化１】
2005330398.tif 000002
【００２６】
において、Ｉ１、Ｉ１’、Ｉ2、Ｉ3、Ｉα、Ｉβ、Ｉγ、Ｉｍ、及びＩＭをそれぞれ対応する炭素に由来する13Ｃ−ＮＭＲスペクトルのシグナル強度とすると、
コモノマー含量（モル％）＝（Ａ）／（（Ａ）＋（Ｂ））×１００
ここで、
（Ａ）＝（Ｉ１’＋Ｉｍ＋Ｉα／２）／３、
（Ｂ）＝（Ｉ１＋Ｉ2＋Ｉ3＋ＩＭ＋Ｉα／２＋Ｉβ＋Ｉγ）／２
となるので、末端の炭素由来のシグナル強度Ｉ１、Ｉ2、及びＩ3を無視して上式を整理すると、Ｉｍ＝Ｉ１’＝Ｉα／２＝Ｉβ／２＝Ｉγ／２であるので、
コモノマー含量（モル％）＝Ｉｍ／（Ｉｍ＋（ＩＭ＋５Ｉｍ）／２）×１００
となる。
【００２７】
（４）膜厚（μｍ）
東洋精機製の微小測厚器、商標、ＫＢＭを用いて室温２３℃で測定した。
（５）気孔率（％）
１０ｃｍ×１０ｃｍ角の試料を微多孔膜から切り取り、その体積（ｃｍ３  ）と質量（ｇ）を求め、それらと膜密度（ｇ／ｃｍ３  ）より、次式を用いて計算した。
気孔率＝（体積−質量／膜密度）／体積×１００
なお、膜密度は０．９５と一定にして計算した。
【００２８】
（６）透気度（ｓｅｃ）
ＪＩＳ  Ｐ−８１１７に準拠し、ガーレー式透気度計（東洋精器（株）製、商標、Ｇ−Ｂ２型）により測定した。
（７）突刺強度（Ｎ／２０μｍ）
カトーテック製、商標、ＫＥＳ−Ｇ５ハンディー圧縮試験器を用いて、針先端の曲率半径０．５ｍｍ、突刺速度２ｍｍ／ｓｅｃで、２５℃雰囲気下にて突刺試験を行うことにより、最大突刺荷重として生の突刺強度（Ｎ）を得た。これに２０（μｍ）／膜厚（μｍ）を乗じることにより２０μｍ膜厚換算突刺強度（Ｎ／２０μｍ）を算出した。
【００２９】
（８）高速孔閉塞温度（℃）及び高速熱破膜温度（℃）
厚さ１０μｍのニッケル箔を２枚（Ａ，Ｂ）用意し、一方のニッケル箔Ａをスライドガラス上に、縦１０ｍｍ、横１０ｍｍの正方形部分を残してテフロン（登録商標）テープでマスキングすると共に固定する。
熱電対を繋いだセラミックスプレート上に、別のニッケル箔Ｂを載せ、この上に、規定の電解液に３時間浸漬させ充分に電解液を含浸させた測定試料の微多孔膜を置き、その上からニッケル箔Ａを貼りつけたスライドガラスを載せ、更にシリコンゴムを載せる。
これをホットプレート上にセットし、油圧プレス機にて１．５ＭＰａの圧力をかけた状態で、２０℃／ｍｉｎの速度で昇温する。このときのインピーダンス変化をＬＣＲメーターにて交流１Ｖ，１ｋＨｚの条件下で測定する。この測定において、インピーダンスが１０００Ωに達した時点の温度を高速孔閉塞温度とし、その後インピーダンスが１０００Ωを下回った時点の温度を高速熱破膜温度とする。
【００３０】
なお、規定の電解液の組成比は以下の通りである。
溶媒の組成比（体積比）：炭酸プロピレン／炭酸エチレン／δ−ブチルラクトン＝１／１／２
溶質の組成比：上記溶媒にてＬｉＢＦ4を１ｍｏｌ／リットルの濃度になるように溶解させる。
【００３１】
（９）熱収縮率（％）
１２ｃｍ×１２ｃｍ角の試料を微多孔膜から切り取り、ＭＤ、ＴＤに１０ｃｍ間隔で四つ印を付け、紙ではさみ、１００℃のオーブン中に６０分間静置する。オーブンから取り出し冷却した後、ＭＤ、ＴＤの印間の長さ（ｃｍ）を測定し、以下の式にてＭＤ及びＴＤの熱収縮率を算出する。
ＭＤ熱収縮率（％）＝（１０−加熱後のＭＤの長さ）／１０×１００
ＴＤ熱収縮率（％）＝（１０−加熱後のＴＤの長さ）／１０×１００
【００３２】
（１０）熱収縮力（ｋＰａ）
島津製作所製ＴＭＡ５０（商標）を用いて測定した。ＴＤに幅３ｍｍに切り出したサンプルを、チャック間距離が１０ｍｍとなるようにチャックに固定し、専用プローブにセットする。初期荷重を１．０ｇとし、３０℃より１０℃／ｍｉｎの速度にてプローブを２００℃まで昇温させ、そのとき発生する収縮荷重（ｇ）を測定した。１５０℃時の荷重（ｇ）から下記式を用いて収縮力を算出した。
熱収縮力（ｋＰａ）＝（150℃収縮荷重／（3×ｔ））×100×9.807×10000
ｔ：サンプル厚み(μｍ)
【００３３】
（１１）欠点数
０．３ｍｍ２以上の未溶融ポリマーゲルについて、５０ｍ２分の試料の全面観測を行い、１ｍ２当りの平均欠点数を求めた。
【実施例】
【００３４】
本発明を実施例に基づいて説明する。
［実施例１］
分子量１万以下の量比が３１ｗｔ％で、Ｍｗ／Ｍｎが５８で、Ｍｖが３１万のホモポリマーのポリエチレン（ＰＥＡ）を９０ｗｔ％と、分子量１万以下の量比が０ｗｔ％で、Ｍｗ／Ｍｎが８で、Ｍｖが２００万のホモポリマーのポリエチレン（ＰＥＢ）を１０ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００３５】
溶融混練し、押し出される全混合物中に占める流動パラフィン量比が５５ｗｔ％となるように、フィーダー及びポンプを調整した。溶融混練条件は、設定温度２００℃であり、スクリュー回転数２４０ｒｐｍ、吐出量１２ｋｇ／ｈで行った。
続いて、溶融混練物を、Ｔ−ダイを経て表面温度２５℃に制御された冷却ロール上に押出しキャストすることにより、厚み１３００μｍのゲルシートを得た。
次に、同時二軸テンター延伸機に導き、二軸延伸を行った。設定延伸条件は、ＭＤ倍率７．０倍、ＴＤ倍率６．４倍、設定温度１２６℃である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度は１０５℃で、ＴＤ緩和率は０．６６とした。
得られた微多孔膜の物性を表１に示した。
【００３６】
［実施例２］
実施例１と同様のＰＥＡを８０ｗｔ％と、分子量１万以下の量比が０ｗｔ％で、Ｍｗ／Ｍｎが８でＭｖが１８０万のホモポリマーのポリエチレン（ＰＥＢ）を２０ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００３７】
溶融混練し、押し出される全混合物中に占める流動パラフィン量比が５５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１３００μｍのゲルシートを得た。
次に、同時二軸テンター延伸機に導き、二軸延伸を行った。設定延伸条件は、ＭＤ倍率７．０倍、ＴＤ倍率６．４倍、設定温度１２０℃である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度は１２０℃で、ＴＤ緩和率は０．８とした。
得られた微多孔膜の物性を表１に示した。
【００３８】
［実施例３］
実施例１と同様のＰＥＡを６０ｗｔ％と、実施例２と同様のＰＥＢを４０ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００３９】
溶融混練し、押し出される全混合物中に占める流動パラフィン量比が７０ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１０００μｍのゲルシートを得た。
次に、同時二軸テンター延伸機に導き、二軸延伸を行った。設定延伸条件は、実施例１と同様である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度は１１２℃で、ＴＤ緩和率は０．７３とした。
得られた微多孔膜の物性を表１に示した。
【００４０】
［実施例４］
分子量１万以下の量比が１６ｗｔ％で、Ｍｗ／Ｍｎが１２で、Ｍｖが２１万で、プロピレン含量０．３モル％のコポリマーのポリエチレン（ＰＥＡ）を８５ｗｔ％と、分子量１万以下の量比が０ｗｔ％で、Ｍｗ／Ｍｎが９でＭｖが３００万のホモポリマーのポリエチレン（ＰＥＢ）を１５ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００４１】
溶融混練し、押し出される全混合物中に占める流動パラフィン量比が５５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１３００μｍのゲルシートを得た。
次に、同時二軸テンター延伸機に導き、二軸延伸を行った。設定延伸条件は、ＭＤ倍率７．０倍、ＴＤ倍率６．４倍、設定温度１２７℃である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度及びＴＤ緩和率は実施例３と同様である。
得られた微多孔膜の物性を表１に示した。
【００４２】
［実施例５］
分子量１万以下の量比が４５ｗｔ％で、Ｍｗ／Ｍｎが７０で、Ｍｖが３１万のホモポリマーのポリエチレン（ＰＥＡ）を９２ｗｔ％と、分子量１万以下の量比が０ｗｔ％で、Ｍｗ／Ｍｎが９でＭｖが４５０万のホモポリマーのポリエチレン（ＰＥＢ）を８ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００４３】
溶融混練し、押し出される全混合物中に占める流動パラフィン量比が５５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１９５０μｍのゲルシートを得た。
次に、同時二軸テンター延伸機に導き、二軸延伸を行った。設定延伸条件は、実施例１と同様である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度及びＴＤ緩和率は実施例３と同様である。
得られた微多孔膜の物性を表１に示した。
【００４４】
［実施例６］
分子量１万以下の量比が１８ｗｔ％で、Ｍｗ／Ｍｎが７５で、Ｍｖが７０万のホモポリマーのポリエチレン（ＰＥＡ）を９０ｗｔ％と、実施例４と同様のＰＥＢを１０ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、再度タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００４５】
溶融混練し、押し出される全混合物中に占める流動パラフィン量比が７０ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１３００μｍのゲルシートを得た。
次に、同時二軸テンター延伸機に導き、二軸延伸を行った。設定延伸条件は、実施例１と同様である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度及びＴＤ緩和率は実施例３と同様である。
得られた微多孔膜の物性を表１に示した。
【００４６】
［実施例７］
実施例２と同様の純ポリマー混合物を５３ｗｔ％と、酸化防止剤としてペンタエリスリチル−テトラキス−［３−（３，５−ジ−ｔ−ブチル−４−ヒドロキシフェニル）プロピオネート］を１ｗｔ％と、流動パラフィン（３７．７８℃における動粘度７．５９×１０−５ｍ２／ｓ）を３３ｗｔ％と、微粉シリカを１３ｗｔ％とをヘンシェルミキサーにて混合し、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより追加注入した。
【００４７】
溶融混練し、押し出される全混合物中に占める流動パラフィン量比が６０ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１５００μｍのゲルシートを得た。
次に、同時二軸テンター延伸機に導き、二軸延伸を行った。設定延伸条件は、ＭＤ倍率７．０倍、ＴＤ倍率６．４倍、設定温度１２３℃である。
次に、メチルエチルケトン槽に導き、メチルエチルケトン中に充分に浸漬して流動パラフィンを抽出除去し、その後メチルエチルケトンを乾燥除去し、さらに、苛性ソーダ槽に導き、シリカを抽出除去し、洗浄後、乾燥させた。
次に、ＴＤテンターに導き、熱固定を行った。熱固定温度及びＴＤ緩和率は実施例３と同様である。
得られた微多孔膜の物性を表１に示した。
【００４８】
［比較例１］
分子量１万以下の量比が０ｗｔ％で、Ｍｗ／Ｍｎが８で、Ｍｖが７０万のホモポリマーのポリエチレン９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００４９】
溶融混練し、押し出される全混合物中に占める流動パラフィン量比が６５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１２００μｍのゲルシートを得た。
次に、同時二軸テンター延伸機に導き、二軸延伸を行った。設定延伸条件は、ＭＤ倍率７．０倍、ＴＤ倍率６．４倍、設定温度１１８℃である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度は１２３℃で、ＴＤ緩和はしなかった（ＴＤ緩和率は１）。
得られた微多孔膜の物性を表１に示した。
【００５０】
［比較例２］
分子量１万以下の量比が６ｗｔ％で、Ｍｗ／Ｍｎが７で、Ｍｖが２７万のホモポリマーのポリエチレンを５０ｗｔ％と、分子量１万以下の量比が２ｗｔ％で、Ｍｗ／Ｍｎが９で、Ｍｖが３５万で、プロピレン含量１．３モル％のコポリマーのポリエチレンを５０ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、タンブラーブレンダーを用いて再度ドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００５１】
溶融混練し、押し出される全混合物中に占める流動パラフィン量比が５５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１５００μｍのゲルシートを得た。
次に、同時二軸テンター延伸機に導き、二軸延伸を行った。設定延伸条件は、ＭＤ倍率７．０倍、ＴＤ倍率６．４倍、設定温度１１５℃である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度及びＴＤ緩和率は実施例３と同様である。
得られた微多孔膜の物性を表１に示した。
【００５２】
［比較例３］
実施例１と同様のＰＥＡを９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００５３】
溶融混練し、押し出される全混合物中に占める流動パラフィン量比が５５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１３００μｍのゲルシートを得た。
次に、同時二軸テンター延伸機に導き、二軸延伸を行った。設定延伸条件は、ＭＤ倍率７．０倍、ＴＤ倍率６．４倍、設定温度１２３℃である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度は１０５℃で、ＴＤ緩和率は０．９３とした。
得られた微多孔膜の物性を表１に示した。
【００５４】
［比較例４］
分子量１万以下の量比が３１ｗｔ％で、Ｍｗ／Ｍｎが１００で、Ｍｖが５０万のホモポリマーのポリエチレンを９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、タンブラーブレンダーを用いてドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００５５】
溶融混練し、押し出される全混合物中に占める流動パラフィン量比が５５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１３００μｍのゲルシートを得た。
次に、同時二軸テンター延伸機に導き、二軸延伸を行った。設定延伸条件は、実施例１と同様である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度は１２５℃で、ＴＤ緩和率は０．８０とした。
得られた微多孔膜の物性を表１に示した。
【００５６】
［比較例５］
分子量１万以下の量比が６ｗｔ％で、Ｍｗ／Ｍｎが７で、Ｍｖが２７万のホモポリマーのポリエチレンを８５ｗｔ％と、分子量１万以下の量比が０ｗｔ％で、Ｍｗ／Ｍｎが９で、Ｍｖが３００万のホモポリマーのポリエチレンを１５ｗｔ％とを、タンブラーブレンダーを用いてドライブレンドした。得られた純ポリマー混合物９９．５ｗｔ％に酸化防止剤としてペンタエリスリチル−テトラキス−［３−（３，５−ジ−ｔ−ブチル−４−ヒドロキシフェニル）プロピオネート］を０．５ｗｔ％添加し、タンブラーブレンダーを用いて再度ドライブレンドすることにより、ポリマー等混合物を得た。得られたポリマー等混合物は窒素で置換を行った後に、二軸押出機へ窒素雰囲気下でフィーダーにより供給した。また流動パラフィン（３７．７８℃における動粘度７．５９×１０−５ｍ２／ｓ）を押出機シリンダーにプランジャーポンプにより注入した。
【００５７】
溶融混練し、押し出される全混合物中に占める流動パラフィン量比が６５ｗｔ％となるように、フィーダー及びポンプを調整した。溶融混練条件は、実施例１と同様である。
続いて、溶融混練物を、Ｔ−ダイを経て表面温度２５℃に制御された冷却ロール上に押出しキャストすることにより、厚み１２００μｍのゲルシートを得た。
次に、同時二軸テンター延伸機に導き、二軸延伸を行った。設定延伸条件は、比較例１と同様である。
次に、メチルエチルケトン槽に導き、メチルエチルケトン中に充分に浸漬して流動パラフィンを抽出除去し、その後メチルエチルケトンを乾燥除去した。
次に、ＴＤテンターに導き、熱固定を行った。熱固定温度及びＴＤ緩和率は比較例１と同様である。
得られた微多孔膜の物性を表１に示した。
【００５８】
【表１】
2005330398.tif 000003
【産業上の利用可能性】
【００５９】
本発明は、物質の分離や選択透過及び隔離材等に用いられている微多孔膜として、特にリチウムイオン電池などのセパレーターとして好適に使用される。